(57)【要約】【課題】タイルユニット化の際の糊材との接着性及び施工時のモルタルや接着剤との接着性に優れ、しかも撥水性のガラス繊維ロービングよりなるネットであっても水系の糊材の適用を可能とすることができるタイルユニット用ネットを提供する。【解決手段】ネットに粒子４が付着されているタイルユニット用ネット２Ａ。ネット２Ａに粒子４が付着していることにより、ネットと糊材との接着のためのネット表面積が増し、この結果、タイルに対するネットの接着強度を高めることができる。粒子として親水性のものを用いることにより、水系の糊材とのなじみが良くなり、撥水性のガラス繊維製ネットであっても水系の糊材の適用が可能となる。【選択図】図１
2006045971.tif 000002
【特許請求の範囲】
【請求項１】
タイルをユニット化するためのネットにおいて、該ネットに粒子が付着されていることを特徴とするタイルユニット用ネット。
【請求項２】
請求項１において、該ネットがガラス繊維で構成されることを特徴とするタイルユニット用ネット。
【請求項３】
請求項１又は２において、該ネットを構成する糸状材料同士が、前記粒子を含有するバインダーにより結着されていることを特徴とするタイルユニット用ネット。
【請求項４】
請求項１ないし３のいずれか１項において、該粒子がシリカ、酸化チタン、水酸化アルミニウム及び鉱物粒子よりなる群から選ばれる１種又は２種以上であることを特徴とするタイルユニット用ネット。
【発明の詳細な説明】
【技術分野】
【０００１】
本発明は、タイルをユニット化するためのタイルユニット用ネットに係り、特に、タイルへの接着性が良く、また、タイルユニットの施工面への接着性の向上にも有効なタイルユニット用ネットに関する。
【背景技術】
【０００２】
図２の如く、複数枚のタイル１が整列配置され、且つ各タイル１の裏面にネット２を接着してタイル１を一体化させてなるタイルユニット３は周知である（例えば実公昭５５−１２３３号、実公昭４９−４３４０３号、実開平４−１２３９４８号）。上記実公昭５５−１２３３号公報の第２欄には、ネットを酢酸ビニール等の糊材でタイル裏面に接着することが記載されている。
【０００３】
タイルユニット３は、接着剤液（糊液）が付着されたネット２を整列配置された複数枚のタイル１の裏面に重ね合わせ、その後、この接着剤液を乾燥させることにより製造される。
【０００４】
図３（ａ）はネット２の一例を示す平面図、図３（ｂ）は同（ａ）のＢ−Ｂ線断面図、図３（ｃ）は糸状材料の断面の拡大図である。このネット２は、ガラス繊維ロービング等の糸状材料２ａ，２ｂ，２ｃを編組し、相互に結着したものである。糸状材料２ａは経糸であり、糸状材料２ｂ，２ｃは該経糸２ａに斜交する緯糸である。この緯糸２ｂ，２ｃがＸ字状に交叉しているため、ネット２は縦方向及び横方向にも伸びがきわめて小さいものとなっている。
【０００５】
ネット２は、各糸状材料２ａ，２ｂ，２ｃをネット状に配置してバインダーで互いに結着させることにより製造されている。このため、図３（ｃ）の通り糸状材料は若干偏平状となっている。ただし、糸状材料の断面形状はこれに限定されるものではなく、真円状、楕円状、三角形、方形、多角形、星形などその他の形状であってもよい。
【０００６】
タイルユニットにおいては、当然のことながら、タイルを一体化するためのネットとタイルとが十分に高い接着性で接着していることが要求されるため、この接着性のより一層の改善が望まれる。
【０００７】
また、タイルとネットとを接着する糊材としては、コスト及び作業環境の面から、溶剤系のものよりも水系のものを用いることが好ましい。一方で、ネット２を構成する糸状材料２ａ〜２ｃとしては、耐候性に優れ、伸縮し難く、タイル保持性能に優れていることから、ガラス繊維ロービングが好適に用いられるが、ガラス繊維は撥水性があるため、水系の糊材を用いてタイルに接着することが困難であるという欠点がある。
【０００８】
なお、特開平６−５７９１０号公報には、ネットにエンボス加工を施してタイルユニット化の際の糊材及び施工時のモルタルとの接着性を改善することが記載されているが、十分であるとは言えず、また、ガラス繊維の撥水性の問題は解決し得ない。
【特許文献１】実公昭５５−１２３３号公報
【特許文献２】実公昭４９−４３４０３号公報
【特許文献３】実開平４−１２３９４８号公報
【特許文献４】特開平６−５７９１０号公報
【発明の開示】
【発明が解決しようとする課題】
【０００９】
本発明は、タイルユニット化の際の糊材との接着性及び施工時のモルタルや接着剤との接着性に優れ、しかも撥水性のガラス繊維ヤーン又はロービングよりなるネットであっても水系の糊材の適用を可能とすることができるタイルユニット用ネットを提供することを目的とする。
【課題を解決するための手段】
【００１０】
本発明（請求項１）のタイルユニット用ネットは、タイルをユニット化するためのネットにおいて、該ネットに粒子が付着されていることを特徴とする。
【００１１】
請求項２のタイルユニット用ネットは、請求項１において、該ネットがガラス繊維で構成されることを特徴とする。
【００１２】
請求項３のタイルユニット用ネットは、請求項１又は２において、該ネットを構成する糸状材料同士が、前記粒子を含有するバインダーによりネット形状に結着されていることを特徴とする。
【００１３】
請求項４のタイルユニット用ネットは、請求項１ないし３のいずれか１項において、該粒子がシリカ、酸化チタン、水酸化アルミニウム及び鉱物粒子よりなる群から選ばれる１種又は２種以上であることを特徴とする。
【発明の効果】
【００１４】
本発明のタイルユニット用ネットでは、ネットに粒子が付着していることにより、ネットと糊材との接着のための見掛け上のネット表面積が増し、この結果、タイルに対するネットの接着強度を高めることができる。また、同様の理由から、このようなネットを用いたタイルユニットをモルタルや接着剤で施工面に施工する際、タイルユニットと施工面との接着性も高められる。
【００１５】
また、粒子として親水性のものを用いることにより、水系の糊材とのなじみが良くなり、ガラス繊維製ネットであっても水系の糊材の適用が可能となる。
【発明を実施するための最良の形態】
【００１６】
以下に図面を参照して本発明のタイルユニット用ネットの実施の形態を詳細に説明する。
【００１７】
図１（ａ）は本発明のタイルユニット用ネット２Ａの実施の形態を示す平面図、図１（ｂ）は同（ａ）のＢ−Ｂ線断面図、図１（ｃ）は糸状材料の断面の拡大図である。本発明のタイルユニット用ネット２Ａは、ネットに粒子４が付着されていること以外は、図３に示すような通常のタイルユニット用ネットと同様の構成とされている。図１において、図３と同一機能を奏する部材には同一符号を付してある。
【００１８】
ネット２Ａを構成する糸状材料としては、ガラス繊維のヤーン又はロービングの他、ポリアミド系繊維、ポリエチレン系繊維、ポリプロピレン系繊維、ポリアクリル系繊維、綿糸繊維等よりなる糸状材料を用いることができるが、前述の如く、耐候性に優れ、伸縮し難く、タイル保持性能に優れていることから、ガラス繊維のヤーン又はロービングが好適に用いられる。ガラス繊維のヤーン又はロービング等の糸状材料の幅（図２（ｃ）のＷ）は通常０．５〜３．０ｍｍ程度である。
【００１９】
このようなネット２Ａに付着される粒子４としては、耐候性等の面から無機物粒子が好ましく、例えば、シリカ、酸化チタン、水酸化アルミニウム及び鉱物粒子よりなる群から選ばれる１種又は２種以上が好ましい。これらのうち、特にシリカ粉末等の親水性の高い粒子を用いた場合には、前述の如く、水系の糊材とのなじみが良くなり、水系の糊材の適用が可能となり、好ましい。
【００２０】
ネット２Ａに付着させる粒子４の粒径は、過度に小さいと、粒子４を付着させたことによる接着性の向上効果を十分に得ることができず、過度に大きいと、ネットに付着し難くなるため、前述のような幅の糸状材料に対して、平均粒径１０〜５０μｍ程度の粒子を適用することが好ましい。
【００２１】
ネット２Ａに対する粒子４の付着量についても、過度に少ないと粒子４を付着させたことによる接着性の向上効果を十分に得ることができず、過度に多くても良好な接着性の向上効果を得ることができない。従って、以下に記載するように、糸状材料をネット形状に結着してネットを製造する際、バインダー中の粒子含有量を適宜調整することにより、ネットへの粒子の付着量を調整することが好ましい。
【００２２】
本発明のタイルユニット用ネットの製造方法には特に制限はないが、ネットを構成する糸状材料を、粒子を含有するバインダーを用いてネット形状に結着する方法が簡便である。この場合、バインダー中の粒子含有量は、ネットに適当量の粒子を付着させるために、５〜３０重量％程度とすることが好ましい。
【００２３】
なお、バインダーとしては、通常、ネットの製造に用いられるものを用いることができ、例えばアクリルエマルジョン等を用いることができる。このようなバインダーに、粒子を上述の濃度に添加混合し、ネットへの粒子含有バインダーの付着量が１〜１０ｇ（粒子含有バインダー）／ｇ（ネット重量）となるように付着させることが好ましい。
【００２４】
このような本発明のタイルユニット用ネットは、常法に従ってタイルのユニット化に適用される。特に、親水性の粒子を付着させたネットの場合には、水系の酢酸ビニル系糊材を用いてタイル裏面に接着することができ、コスト面、環境面で有利である。
【実施例】
【００２５】
以下に実施例を挙げて本発明をより具体的に説明する。
【００２６】
実施例１
幅Ｗ０．５ｍｍのガラス繊維ヤーンを用い、これを下記配合の粒子含有バインダーを用いてネット形状に結着させることにより、図１に示すタイルユニット用ネットを製造した。
【００２７】
［粒子含有バインダー配合］
バインダー（アクリルエマルジョン）１００ｇ
粒子（水酸化アルミニウム，平均粒径１０μｍ）１０ｇ
粒子含有バインダーの付着量はネット重量に対して３ｇ／ｇであった。
【００２８】
この粒子付着ネットを水系の酢酸ビニル系糊材を用いてタイルをユニット化したところ、良好な接着性でユニット化することができた。
【００２９】
タイル裏面へのネットの付着力を引張り試験機にて測定したところ、２．０Ｎ／ｃｍであることが認められた。
【００３０】
比較例１
実施例１において、粒子を用いなかったこと以外は同様にしてネットを製造し、同様にタイルのユニット化を行ったところ、タイル裏面へのネットの接着力は０．５Ｎ／ｃｍ程度に止まった。
【図面の簡単な説明】
【００３１】
【図１】本発明のタイルユニット用ネットの実施の形態を示す図であって、（ａ）図はネットの構成を示す平面図、（ｂ）図は（ａ）図のＢ−Ｂ線断面図、（ｃ）図は糸状材料の断面図である。
【図２】一般的なタイルユニットを示す斜視図である。
【図３】（ａ）図は従来のネットの構成を示す平面図、（ｂ）図は（ａ）図のＢ−Ｂ線断面図、（ｃ）図は糸状材料の断面図である。
【符号の説明】
【００３２】
１  タイル
２，２Ａ  ネット
２ａ，２ｂ，２ｃ  糸状材料
３  タイルユニット
４  粒子
【図１】
2006045971.tif 000003
【図２】
2006045971.tif 000004
【図３】
2006045971.tif 000005